【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
ＷおよびＣｒのうちの少なくとも１つを含む、焼結されたナノ結晶合金であって、相対密度少なくとも約９０％を有する、焼結されたナノ結晶合金。
【請求項２】
前記ナノ結晶合金は、ＷおよびＣｒを固溶体中に含む、請求項１に記載の合金。
【請求項３】
前記ナノ結晶合金はさらに、Ｔｉを含む、請求項２に記載の合金。
【請求項４】
前記ナノ結晶合金は、ＣｒおよびＮｉを固溶体中に含む、請求項１に記載の合金。
【請求項５】
前記ナノ結晶合金は、約１２００℃を上回るまたはそれと等しい温度において、実質的に、熱力学的に安定する、請求項１に記載の合金。
【請求項６】
前記ナノ結晶合金は、完全に緻密である、請求項１に記載の合金。
【請求項７】
前記ナノ結晶合金は、Ｐｄ、Ｐｔ、Ｎｉ、Ｃｏ、Ｆｅ、Ｔｉ、Ｖ、Ｃｒ、およびＳｃのうちの少なくとも１つをさらに含む、請求項１に記載の合金。
【請求項８】
前記ナノ結晶合金は、約５０ｎｍより小さいまたはそれと等しい粒度を有する、請求項１に記載の合金。
【請求項９】
焼結されたナノ結晶合金であって、
第１の金属材料および第２の金属材料を備え、前記第１の金属材料は、前記第２の金属材料中に可溶性であり、前記ナノ結晶合金は相対密度少なくとも約９０％を有する、焼結されたナノ結晶合金。
【請求項１０】
前記第１の金属材料は、ＷおよびＣｒのうちの少なくとも１つを含む、請求項９に記載の合金。
【請求項１１】
前記第１の金属材料は、Ｃｒを含み、前記第２の金属材料は、Ｎｉを含む、請求項９に記載の合金。
【請求項１２】
前記ナノ結晶合金は、第３の金属材料をさらに含む、請求項９に記載の合金。
【請求項１３】
前記ナノ結晶合金は、Ｐｄ、Ｐｔ、Ｎｉ、Ｃｏ、Ｆｅ、Ｔｉ、Ｖ、Ｃｒ、およびＳｃのうちの少なくとも１つをさらに含む、請求項９に記載の合金。
【請求項１４】
前記ナノ結晶合金はさらに、Ｔｉを含む、請求項９に記載の合金。
【請求項１５】
前記ナノ結晶合金は、第１の粒度を有し、前記第２の金属材料の不在下、前記第１の金属材料を含むナノ結晶合金は、第２の粒度を有し、前記第１の粒度は、前記第２の粒度より小さい、請求項１０に記載の合金。
【請求項１６】
前記ナノ結晶合金は、約４０原子％未満またはそれと等しい前記第２の金属材料を含む、請求項９に記載の合金。
【請求項１７】
前記ナノ結晶合金は、約５０ｎｍより小さいまたはそれと等しい粒度を有する、請求項９に記載の合金。
【請求項１８】
焼結されたナノ結晶合金であって、
第１の金属材料および第２の金属材料を備え、前記第１の金属材料は、ＷおよびＣｒのうちの少なくとも１つを含み、前記第１の金属材料は、前記第２の金属材料中に可溶性であり、前記ナノ結晶合金は相対密度少なくとも約９０％を有する、焼結されたナノ結晶合金。
【請求項１９】
前記ナノ結晶合金は、約４０原子％未満またはそれと等しい前記第２の金属材料を含む、請求項１８に記載の合金。
【請求項２０】
前記ナノ結晶合金は、Ｐｄ、Ｐｔ、Ｎｉ、Ｃｏ、Ｆｅ、Ｔｉ、Ｖ、Ｃｒ、およびＳｃのうちの少なくとも１つをさらに含む、請求項１８に記載の合金。
【請求項２１】
前記ナノ結晶合金は、約５０ｎｍより小さいまたはそれと等しい粒度を有する、請求項１８に記載の合金。
【請求項２２】
複数のナノ結晶微粒子を焼結し、ナノ結晶合金を形成するステップを含み、
前記ナノ結晶微粒子のうちの少なくともいくつかは、第１の金属材料および第２の金属材料を備える、非平衡相を備え、
前記第１の金属材料は、前記第２の金属材料中に可溶性である、
方法。
【請求項２３】
複数のナノ結晶微粒子を焼結し、ナノ結晶合金を形成するステップを含み、
前記ナノ結晶微粒子のうちの少なくともいくつかは、第１の金属材料および第２の金属材料を備える、非平衡相を備え、
前記焼結は、第１の焼結温度を伴い、前記第１の焼結温度は、前記第２の金属材料の不在下、前記第１の金属材料を焼結するために必要とされる第２の焼結温度より低い、
方法。
【請求項２４】
複数のナノ結晶微粒子を焼結し、ナノ結晶合金を形成するステップを含み、
前記ナノ結晶微粒子のうちの少なくともいくつかは、第１の金属材料および第２の金属材料を備える、非平衡相を備え、
前記第１の金属材料は、前記第２の金属材料中に可溶性であって、
前記ナノ結晶合金は、相対密度少なくとも約９０％を有する、
方法。
【手続補正２】
【補正対象書類名】明細書
【補正対象項目名】０００９
【補正方法】変更
【補正の内容】
【０００９】
一実施形態において、例えば、以下の項目が提供される。
（項目１）
複数のナノ結晶微粒子を焼結し、ナノ結晶合金を形成するステップを含み、
前記ナノ結晶微粒子のうちの少なくともいくつかは、第１の金属材料および第２の金属材料を備える、非平衡相を備え、
前記第１の金属材料は、前記第２の金属材料中に可溶性である、
方法。
（項目２）
前記第１の金属材料は、タングステンおよびクロムのうちの少なくとも１つを含む、項目１に記載の方法。
（項目３）
前記第２の金属材料は、Ｐｄ、Ｐｔ、Ｎｉ、Ｃｏ、Ｆｅ、Ｔｉ、Ｖ、Ｃｒ、およびＳｃのうちの少なくとも１つを含む、項目１に記載の方法。
（項目４）
前記非平衡相は、固溶体を含む、項目１に記載の方法。
（項目５）
前記第１の金属材料および前記第２の金属材料を含む粉末を機械的に加工することによって、前記ナノ結晶微粒子のうちの少なくともいくつかを形成するステップをさらに含む、項目１に記載の方法。
（項目６）
前記第１の金属材料および前記第２の金属材料を含む粉末をボールミリングすることによって、前記ナノ結晶微粒子のうちの少なくともいくつかを形成するステップをさらに含む、項目１に記載の方法。
（項目７）
前記ナノ結晶微粒子のうちの少なくともいくつかは、約５０ｎｍより小さいまたはそれと等しい粒度を有する、項目１に記載の方法。
（項目８）
前記非平衡相は、前記焼結の間、分解を受ける、項目１に記載の方法。
（項目９）
前記非平衡相は、前記焼結の間、分解を受け、前記非平衡相の分解は、前記ナノ結晶微粒子の焼結率を加速させる、項目１に記載の方法。
（項目１０）
前記ナノ結晶微粒子のうちの少なくともいくつかは、約４０原子％未満またはそれと等しい前記第２の金属材料を含む、項目１に記載の方法。
（項目１１）
前記非平衡相は、前記第１の金属材料中に溶解される前記第２の金属材料を含む、過飽和相を含む、項目１に記載の方法。
（項目１２）
前記ナノ結晶合金と第３の金属材料を合金化するステップをさらに含む、項目１に記載の方法。
（項目１３）
前記ナノ結晶合金は、第１の粒度を有し、前記第２の金属材料の不在下、前記第１の金属材料を含む、焼結材料は、第２の粒度を有し、前記第１の粒度は、前記第２の粒度より小さい、項目１に記載の方法。
（項目１４）
前記ナノ結晶合金は、相対密度少なくとも約９０％を有する、項目１に記載の方法。
（項目１５）
前記第１の金属材料は、Ｃｒを含み、前記第２の金属材料は、Ｎｉを含む、項目１に記載の方法。
（項目１６）
項目１に記載の方法によって産生されるナノ結晶合金。
（項目１７）
複数のナノ結晶微粒子を焼結し、ナノ結晶合金を形成するステップを含み、
前記ナノ結晶微粒子のうちの少なくともいくつかは、第１の金属材料および第２の金属材料を備える、非平衡相を備え、
前記焼結は、第１の焼結温度を伴い、前記第１の焼結温度は、前記第２の金属材料の不在下、前記第１の金属材料を焼結するために必要とされる第２の焼結温度より低い、
方法。
（項目１８）
前記第１の焼結温度は、約１２００℃より低いまたはそれと等しい、項目１７に記載の方法。
（項目１９）
前記焼結はさらに、前記焼結の間、前記ナノ結晶微粒子の表面および粒界のうちの少なくとも１つにおいて、第２の位相を形成するステップを含み、
前記第１の金属材料は、前記第２の位相中に可溶性である、
項目１７に記載の方法。
（項目２０）
前記焼結はさらに、前記焼結の間、前記ナノ結晶微粒子の表面および粒界のうちの少なくとも１つにおいて、第２の位相を形成するステップを含み、
前記第２の位相は、前記第２の金属材料が豊富である、
項目１７に記載の方法。
（項目２１）
前記焼結の間、前記第１の金属材料は、それ自体中における第１の拡散率と、前記第２の金属材料が豊富な第２の位相中の第２の拡散率とを有し、前記第１の拡散率は、前記第２の拡散率より小さい、項目１７に記載の方法。
（項目２２）
前記ナノ結晶合金は、第１の粒度を有し、前記第２の金属材料の不在下、前記第１の金属材料を含む、焼結材料は、第２の粒度を有し、前記第１の粒度は、前記第２の粒度より小さい、項目１７に記載の方法。
（項目２３）
ＷおよびＣｒのうちの少なくとも１つを含む、焼結されたナノ結晶合金であって、相対密度少なくとも約９０％を有する、ナノ結晶合金。
（項目２４）
前記ナノ結晶合金は、ＷおよびＣｒの両方を固溶体中に含む、項目２３に記載の合金。
（項目２５）
前記ナノ結晶合金はさらに、Ｔｉを含む、項目２４に記載の合金。
（項目２６）
前記ナノ結晶合金は、ＣｒおよびＮｉの両方を固溶体中に含む、項目２３に記載の合金。
（項目２７）
前記ナノ結晶合金は、約１２００℃を上回るまたはそれと等しい温度において、実質的に、熱力学的に安定する、項目２３に記載の合金。
（項目２８）
前記ナノ結晶合金は、完全に緻密である、項目２３に記載の合金。
（項目２９）
複数のナノ結晶微粒子を焼結し、ナノ結晶合金を形成するステップを含み、
前記ナノ結晶微粒子のうちの少なくともいくつかは、第１の金属材料および第２の金属材料を備える、非平衡相を備え、
前記第１の金属材料は、前記第２の金属材料中に可溶性であって、
前記ナノ結晶合金は、相対密度少なくとも約９０％を有する、
方法。
前述の概念および以下により詳細に論じられる付加的概念のあらゆる組み合わせ（そのような概念が相互に非一貫的ではないことを前提として）は、本明細書に開示される本発明の主題の一部と見なされることを理解されたい。特に、本開示の後半に見られる請求される主題のあらゆる組み合わせは、本明細書に開示される本発明の主題の一部と見なされる。また、参照することによって組み込まれる任意の開示にもまた見られ得る、本明細書で明示的に採用される専門用語は、本明細書に開示される特定の概念と最も一貫した意味と見なされるべきであることを理解されたい。